Brevet FR2666925A1 — publié le 19920320

La présente invention a pour objet un béton lourd anti-radiations, utilisable notamment dans la fabrication de conteneurs pour le transport et le stockage de déchets radioactifs. Les déchets radioactifs produits par les centrales nucléaires sont transportés et stockés, éventuellement après transformation, dans des conte- neurs qui doivent être en béton dès que le débit de dose (radioactivité mesurée) dépasse 200 mrem/h. Toutefois, les conteneurs en béton sont actuellement munis d'un ou plusieurs blindages en plomb, acier et éventuellement d'autres métaux, ce qui rend leur fabrication relativement complexe et onéreuse (cf par exemple GB-A-2 132 814). Par ailleurs on connaît des bétons lourds contenant des granulats de roches naturelles telles que le basalte, la galène, l'hématite, la magnétite, la barytine, etc, et qui sont destinés à la fabrica- tion de sols industriels ou de barrières de protection contre les radiations, mais qui n'ont pas toutes les qualités nécessaires (notamment résistance mécanique et stabilité chimique) à la réalisation de conteneurs de produits radioactifs Ainsi EP-A-0264521 décrit un béton lourd (densité supérieure à 3,5) à base d'héma- tite et de barytine, utilisable dans des conteneurs à parois en acier. Le but de l'invention est la mise au point d'une composition de béton lourd permettant de dimi- nuer ou de remplacer totalement le blindage métalli- que, notamment en plomb et acier, qui assure actuel- lement la majeure partie de la radioprotection des conteneurs en béton. Le but est atteint conformément à l'inven- tion par l'obtention d'un béton à base d'hématite très divisée, à l'exclusion de toute autre charge de densité inférieure; le béton a ainsi une densité élevée et de meilleures propriétés mécaniques. L'invention a donc pour objet un béton lourd anti-radiations contenant, pour lm 3 de béton 250 à 400 kg de ciment à 140 kg d'eau 1000 à 1300 kg d'hématite 0/1 mm 900 à 1000 kg d'hématite 0/5 mm 1700 à 1800 kg d'hématite 8/25 mm, et, le cas échéant, des adjuvants jusqu'à 2 % en poids du ciment, la densité de ce béton étant supérieure à 4. Le ciment utilisé dans cette composition peut être du type CPA ou CPJ, notamment des classes , 55 ou HP (cf normes AFNOR NF P 15-301), mais d'autres ciments sont utilisables Une proportion supérieure de ciment ne conduirait pas à une augmen- tation des résistances mécaniques du béton, mais impliquerait une augmentation du retrait, un abais- sement de la densité du béton, le surdosage en eau et un surcoût inutile On préfère utiliser environ 300 kg/m 3 de ciment, avec notamment environ 130 kg/m 3 d'eau. Le(s) adjuvant(s) des bétons peuvent notam- ment être choisis parmi les plastifiants (par exemple Durciplast R), les fluidifiants (par exemple Sika- fluid R), les réducteurs d'eau, etc Ces produits sont bien connus par l'homme de l'art. L'hématite avec 3 granulométries diffé- rentes, notamment de 0/1 mm, permet de fournir au béton selon l'invention sa caractéristique principale qui est la densité élevée, mais aussi la stabilité chi- mique, et la résistance mécanique; en effet il est autoportant lors de son démoulage. Les exemples suivants illustrent l'inven- tion. EXEMPLE 1 On a préparé un béton ayant la composition suivante (pour 1 m 3): ciment CPA 55 300 kg eau 130 kg hématite 0/1 1125 kg hématite 0/5 902 kg hématite 8/25 1734 kg plastifiant 5 kg (Durciplast R) La densité mesurée sur béton frais était 4,22 (densité théorique 4,20) Cette composition présente une plasticité suffisante, permettant une bonne mise en place dans le moule, pas de ségrégation pendant le moulage, et un démoulage immédiat Les granulats utilisés sont suffisamment inertes chimique- ment pour estimer une bonne stabilité dans le temps (radioprotection supérieure à 300 ans). Caractéristiques mécaniques (à 7 jours) compression (norme NF P 18- 406): 42 M Pa traction par fendage (NF P 18-408): 5,78 M Pa EXEMPLE 2: On a préparé un béton ayant la composition suivante ciment CPA 55 300 kg -eau 130 kg hématite 0/1 1137 kg hématite 0/5 912 kg hématite 8/25 1712 kg plastifiant 5 kg (Durciplast) et une densité de 4,2 Ce béton a les mêmes caracté- ristiques mécaniques que celui de l'exemple 1. EXEMPLE 3: On a préparé un béton ayant la composition suivante ciment CPA 55 280 kg -eau 125 kg hématite 0/1 1139 kg hématite 0/5 914 kg hématite 8/25 1762 kg plastifiant 5 kg (Durciplast R) Ce béton a une densité de 4,22 et les mêmes caractéristiques mécaniques que ceux des exemples précédents. Le béton selon l'invention peut être utilisé pour la fabrication de conteneurs pour le transport et le stockage de déchets radioactifs, notamment comme enveloppe extérieure (coque) de conteneurs tels que par exemple celui décrit dans la demande de brevet français N' 88 05090 déposée le 18/04/88 Dans cet exemple, le volume utile du conteneur étant de 354 1, l'épaisseur du béton de coque extérieure (d = 4) 150 mm, et l'épaisseur du béton de blindage (d = 5,4) 110 mm, et l'activité du déchet enrobé étant de 9620 Gbq/m en Co 6 O, le débit de dose est inférieur à 2 m Sv/h ( 200 mrem/h) au contact du conteneur et inférieur à 0,1 m Sv/h à 2 m de celui-ci. Outre l'économie réalisable dans le prix du conteneur fabriqué à l'aide du béton selon l'inven- tion, les avantages procurés par ce dernier viennent du fait que la radioprotection est intégrée dans le matériau même du conteneur, ce qui implique un gain de temps pour les manipulations et une garantie de la présence du blindage (la couleur rouge-brunâtre du béton selon l'invention étant un indicateur). - REVENDICATIONS 1 Béton lourd antiradiations contenant, pour lm 3 de béton: 250 à 400 kg de ciment à 140 kg d'eau 1000 à 1300 kg d'hématite 0/1 mm 900 à 1000 kg d'hématite 0/5 mm 1700 à 1800 kg d'hématite 8/25 mm, et, le cas échéant, des adjuvants jusqu'à 2 % en poids du ciment, la densité de ce béton étant supérieure à 4. 2 Béton selon la revendication 1, caracté- risé en ce que le ciment est du type CPA, ou CPJ des classes 45, 55 ou HP. 3 Béton lourd antiradiations, caractérisé par la composition suivante (par m): ciment CPA 55: 300 kg -eau: 130 kg hématite 0/1: 1125 kg hématite 0/5: 902 kg hématite 8/25: 1734 kg plastifiant: 5 kg et par une densité de 4,2. 4 Béton lourd antiradiations, caractérisé par la composition suivante (par m): ciment CPA 55: 300 kg -eau: 130 kg hématite 0/1: 1137 kg hématite 0/5: 912 kg hématite 8/25: 1712 kg plastifiant: 5 kg et par une densité de 4,2. Béton lourd antiradiations, caractérisé par la composition suivante (par m 3): ciment CPA 55 280 kg eau 125 kg hématite 0/1 1139 kg hématite 0/5 914 kg hématite 8/25 1762 kg plastifiant 5 kg et par une densité de 4,22. 6 Conteneur pour le stockage de déchets radioactifs, caractérisé en ce qu'il comprend un béton selon l'une quelconque des revendications 1 à 5.